(57)【特許請求の範囲】
【請求項１】
機能性コーティング（３）を備えた複層板材（１００）の製造方法であって、少なくとも、
（ａ）ベース板材（１’）の表面（III）の少なくとも一部に機能性コーティング（３）を設け、
（ｂ）前記ベース板材（１’）からの第１の板材（１）の切り出しと、当該機能性コーティング（３）の内側領域（１１）を完全に包囲する少なくとも１つのコーティング無し領域（９．１，９．２）であって、当該内側領域（１１）を部分的または完全に包囲する外側領域（１０．１，１０．２）から当該内側領域（１１）を切り離す少なくとも１つのコーティング無し領域（９．１，９．２）を、前記機能性コーティング（３）に形成することとを、同時に行い、
この場合に、前記コーティング無し領域（９．１，９．２）を形成するために、レーザビーム（１５）を有する除去工具（１７）を使用し、
前記切り出しを行うために、切削ホイール（１６）を備えた切削工具（１８）を、冷却液（２１）と共に使用し、
前記第１の板材（１）のコーティングされた前記表面（III）上にて直接、前記切削ホイール（１６）を移動させ、かつ当該第１の板材（１）のコーティングされた前記表面（III）とは反対側の表面（IV）から前記レーザビーム（１５）を当該第１の板材（１）に入射させて当該第１の板材（１）を透過させ、前記機能性コーティング（３）へ送り、
（ｃ）熱可塑性の中間層（４）を介して、前記機能性コーティング（３）が設けられた前記第１の板材（１）の表面（III）と第２の板材（２）の表面（II）とを結合する、
製造方法。
【請求項２】
前記切削工具（１８）と前記除去工具（１７）とを同時に移動させ、前記レーザビーム（１５）を、前記機能性コーティング（３）上の、前記冷却液（２１）によって覆われた領域へ送る、
請求項１記載の製造方法。
【請求項３】
請求項１又は２記載の製造方法の前記ステップ（ｂ）を実施するための装置（３０）であって、少なくとも、
ベース板材（１’）から第１の板材（１）を切り出すため、またはスクライビングするための切削工具（１８）と、
前記ベース板材（１’）上の機能性コーティング（３）にコーティング無し領域（９．１，９．２）を形成するための除去工具（１７）と、
前記切削工具（１８）および前記除去工具（１７）を移動させるための移動装置（１９）と
を備えており、
前記切削工具（１８）は冷却液（２１）を用いて冷却され、
前記切削工具（１８）は切削ホイール（１６）またはダイヤモンド先端部を備えており、
前記除去工具（１７）はレーザビーム（１５）を有しており、
前記除去工具（１７）と前記切削工具（１８）とは、前記ベース板材（１’）を配置することができる一平面のそれぞれ反対側に配置されている、
装置（３０）。
【請求項４】
前記移動装置（１９）は、ロボットまたは多軸ハンドリング装置またはＸＹ移動ステージ（２０）を備えている、
請求項３記載の装置（３０）。
【発明の詳細な説明】
【技術分野】
【０００１】
本発明は、防食処理された機能性コーティングを備えた複層板材の製造方法と、本発明の方法を実施するための装置とに関する。
【０００２】
２つ以上の板ガラスまたはポリマー板材から成る複層板材は、建物、家具または陸上交通、航空もしくは水上交通用の移動手段において多岐にわたって、特に自動車において、たとえばフロントガラス、リアガラス、サイドガラスおよび／またはルーフガラスとして使用される。
【０００３】
かかる板材の各面に１つまたは複数の機能性コーティングが設けられることが多く、これはたとえば、赤外線反射特性、反射防止特性もしくはＬｏｗ‐Ｅ特性を有するものであり、または電圧の印加によって電気加熱可能なものである。このような複層板材はたとえば、米国特許出願公開第２００４／０１４６６４５号明細書（US 2004/0146645 A1）、米国特許出願公開第２００５／０２３８８６１号明細書（US 2005/0238861 A1）または国際公開第２０１４／０６０２０３号（WO 2014/060203 A1）から公知である。たとえば独国特許発明第３４０３６８２号明細書（DE 34 03 682 C1）、独国特許発明第１０２００８０５８３１０号明細書（DE 10 2008 058 310 B3）、独国特許出願公開第１０２０１１０７５３２８号明細書（DE 10 2011 075 328 A1）または欧州特許出願公開第０５１７１７６号明細書（EP 0 517 176 A1）から、機能性コーティングを含む板材の加工と特に除去とを行うための方法が公知である。
【０００４】
さらに、透明導電性コーティングから成る電気加熱層を単板材のうち１つの単板材の内側表面に備えた複層板材が公知である。外部電圧源によって電流をこの導電性コーティングに流すことができ、この電流が当該コーティングを加熱し、ひいては板材を加熱する。
【０００５】
国際公開第２００３／０２４１５５号（WO 2003/024155 A2）、米国特許出願公開第２００７／００８２２１９号明細書（US 2007/0082219 A1）、米国特許出願公開第２００７／００２０４６５号明細書（US 2007/0020465 A1）および国際公開第２０１２／０５２３１５号（WO2012/052315 A1）に、たとえば、金属系の上述の加熱可能な導電性コーティング、特に、１つまたは複数の銀含有層の積層体をベースとする導電性コーティングが開示されている。
【０００６】
上述のような機能性コーティング、特に金属系の導電性コーティングは、非常に腐食しやすいので、気密封止して水分から保護する必要がある。こうするためには、複層板材の周囲部のフレーム状の領域に沿って、内側の機能性コーティングを除去する。この周囲部のフレーム状の領域の幅は、通常は５ｍｍ〜２０ｍｍであり、複層板材の側面エッジにおいて終了する。通常はこの除去は、非常に面倒かつ長時間を要する手法で、機械的切削により、たとえば研磨盤を用いた研磨によって行われる。このコーティング無しの領域は、複層板材の内側において熱可塑性の中間層によって、かつ／または蒸気拡散バリアとしてのアクリレート系接着剤によって、気密封止される。この蒸気拡散バリアによって、腐食しやすい機能性コーティングは水分や空気中酸素から保護される。複層板材が車両用ガラスとして、たとえば電気加熱可能なフロントガラスとして設けられている場合、周囲部のコーティング無しの領域によってさらに、電圧を送るコーティングと車体との間の電気絶縁も行われる。
【０００７】
本発明の課題は、簡単かつ迅速に実施することができ、よって低コストで実施できる、防食処理された機能性コーティングを備えた複層板材の改善された製造方法を実現することである。
【０００８】
本発明の課題は、本発明では請求項１に記載の方法によって解決される。従属請求項に有利な実施形態が記載されている。
【０００９】
機能性コーティングを備えた複層板材の本発明の製造方法は、少なくとも以下のステップを有する：
（ａ）ベース板材の表面（III）の少なくとも一部に機能性コーティングを設けるステップ。
（ｂ）切削工具によってベース板材から第１の板材を切り出し、除去工具によって機能性コーティングに、当該機能性コーティングの内側領域を完全に包囲する少なくとも１つのコーティング無し領域を形成するステップ。
（ｃ）熱可塑性の中間層を介して、機能性コーティングが設けられた第１の板材の表面（III）と第２の板材の表面（II）とを結合するステップ。
【００１０】
つまり、コーティング無し領域は内側領域をフレーム状に包囲するように配置されており、内側領域は第１の板材の側面エッジには接しない。
【００１１】
本発明の方法において特に重要なのは、第１の板材の切り出しとコーティング無し領域の除去とを１つのステップで、ひいては同時に行うことである。
【００１２】
従来技術の方法では、先にベース板材から第１の板材を切り出してから、第２のステップにおいて機械的切削により、広幅の領域の縁部の除去を行っていた。かかる第２のステップは非常に長い時間を要し、専用の処理ステーションを必要とするので、非常に高コストである。
【００１３】
本発明の方法では、切り出しと同時に除去を行うことにより、処理ステーションが削減され、これにより方法が迅速化する。その際に特に有利なのは、除去工具と切削工具とを互いに合わせることであり、除去プロセスの速度を切削工具の送り速度に整合しなければならない。有利には超硬合金製の切削ホイールを切削工具として使用し、かつ除去工具としてレーザビームを用いた場合、特に良好な結果が達成された。特に、レーザ出力と除去される領域の幅とを適切に選択することにより、所望の速度整合を簡単に達成することができる。
【００１４】
切削工具と、有利には切削ホイールまたはダイヤモンド先端部は、有利には冷却液によって冷却される。この冷却液は有利には、市販により公知となっている切削油である。冷却液は典型的には、切削工具の刃部または先端部とベース板材の表面との間に導入、噴射または噴霧され、これによりベース板材の表面の領域を濡らす。
【００１５】
本発明の方法の有利な一実施形態では、ステップ（ｂ）において、内側領域が部分的または完全に、機能性コーティングの少なくとも１つの外側領域によって包囲され、コーティング無し領域によって外側領域から切り離されるように、コーティング無し領域を形成する。
【００１６】
以下「ベース板材」とは、寸法が第１の板材より大きい板材であって、切り出して第１の板材を形成する元になる板材をいう。
【００１７】
ステップ（ｂ）において行われるベース板材からの第１の板材の切り出しは、ベース板材の切りつけまたはスクライビングとすることもできる。その際には、切りつけまたはスクライビングの後、第１の板材はたとえば僅かな機械的荷重によってベース板材から割断される。このことは、たとえばガラス等の脆性材料の場合、特に正確かつ迅速に行うことができる。
【００１８】
ステップ（ａ）において機能性コーティングを設けることは、自明の手法により、有利には磁場アシスト陰極スパッタリングにより行うことができる。このことは、ベース板材のコーティングを簡単、迅速、低コストかつ均一に行えるという観点で、特に有利である。また、機能性コーティングは、たとえば蒸着法、化学蒸着法（chemical vapour deposition、ＣＶＤ）、プラズマアシスト気相蒸着法（ＰＥＣＶＤ）または湿式化学的手法により成膜することもできる。
【００１９】
ステップ（ａ）および／またはステップ（ｂ）の後、第１の板材に温度処理を施すことができる。その際には、機能性コーティングが設けられた第１の板材を、少なくとも２００℃、有利には少なくとも３００℃の温度まで加熱する。かかる温度処理は、機能性コーティングの透過率の上昇および／またはシート抵抗の低下に用いることができる。
【００２０】
ステップ（ａ）またはステップ（ｂ）の後、第１の板材を、典型的には５００℃〜７００℃の温度で曲げることができる。平面の板材にコーティングすることの方が技術的に簡単であるから、かかる手順は、第１の板材を曲げる必要がある場合に有利である。しかしこれに代えて、たとえば機能性コーティングが損傷を生じずに曲げ工程に耐えるのに適していない場合には、ベース板材をステップ（ａ）の前に曲げることも可能である。
【００２１】
ステップ（ｂ）における機能性コーティングの個々のコーティング無し領域の除去は、有利にはレーザビームによって行われる。たとえば欧州特許出願公開第２２０００９７号明細書（EP 2 200 097 A1）または欧州特許第２１３９０４９号明細書（EP 2 139 049 A1）から、金属薄膜のパターニング方法が公知である。
【００２２】
コーティング無し領域の除去を行うためのエネルギーの導入は、本発明では、全ての適したレーザを用いて行うことができる。特に有利なのはＹＡＧレーザを用いること、特に、１０４７〜１０７９ｎｍ（ナノメータ）の領域の波長、特に１０６４ｎｍ前後の領域のＮｄ：ＹＡＧレーザ（ネオジムドープされたイットリウム‐アルミニウム‐ガーネット固体レーザ）を用いることである。また、１０３０ｎｍ前後の領域の波長のＹｂ：ＹＡＧレーザ（イッテルビウムドープされたイットリウム‐アルミニウム‐ガーネット固体レーザ）も有利である。有利な実施形態では、第２次高調波発生型（２倍）または第３次高調波発生型（３倍）の両種類のレーザを用いることが可能である。
【００２３】
本発明の他の代替的な一実施形態では、機能性コーティングを除去するためにＹＡＧレーザが使用され、特に、ピコ秒領域やナノ秒領域の高いパルス周波数のＹＡＧレーザが使用される。その除去品質は非常に良好であり、機能性コーティングは実質的に完全に除去される。特に第１の板材としてガラス基材を用いる場合、表面はマイクロクラックを有さず、光散乱は低く、かつ２点曲げ試験において高い強度値を示す。
【００２４】
これに代えて、機能性コーティングを除去するためにはＣＯ２レーザが特に適しており、とりわけ９．２μｍ〜１１．４μｍの領域内、有利には１０．６μｍ前後の領域内の波長のＣＯ２レーザ、または第２次高調波発生型ＣＯ２レーザが特に適している。これは、パルスＣＯ２レーザまたは連続発振ＣＯ２レーザ（ＣＷレーザ、continuous-wave laser）とすることができる。
【００２５】
ＣＯ２レーザを使用する場合、本発明の方法を実施するためには、特に除去速度の観点から、５００Ｗ未満の平均レーザ出力ＰＡＶ、有利には３００Ｗ未満、特に有利には２００Ｗ未満の平均レーザ出力ＰＡＶが適している。除去品質に関しては、良好な除去品質を実現するために有利な１００Ｗ未満の平均レーザ出力が好適であるが、その際には除去速度は低速になる。
【００２６】
パルスＣＯ２レーザを使用する場合、本発明の方法を実施するためには、５〜１２ｋＨｚ（キロヘルツ）の平均レーザパルス周波数ｆｒｅｐが有利であり、特に８〜１０ｋＨｚの平均レーザパルス周波数ｆｒｅｐが有利である。さらに、パルスＣＯ２レーザを使用する場合には、０．１〜５００μｓ（マイクロ秒）のレーザパルス幅ｔｐが有利であり、特に１〜１００μｓのレーザパルス幅ｔｐが有利である。
【００２７】
さらに、エキシマレーザ、特にＦ２レーザ（１５７ｎｍ）、ＡｒＦレーザ（１９３ｎｍ）、ＫｒＦレーザ（２４８ｎｍ）またはＡｒレーザ（３５１ｎｍ）も有利である。かかる種類のレーザは、本発明の実施形態に応じて、パルス動作または連続（continuous wave）動作レーザとして使用することができる。
【００２８】
本発明の方法の有利な一実施形態では、ステップ（ｂ）においてレーザ除去を行うために、第１の板材のコーティングされた表面IIIに直接、レーザビームを送る。このことによって奏される利点は、比較的大きなベース板材から第１の板材を切り出すための切削工具をレーザの隣に配置することができ、レーザと同時に移動できることである。このことによって、本発明の複層板材を製造するための装置が格段に簡素化する。
【００２９】
上記実施形態に代わる本発明の方法の他の有利な一実施形態では、ステップ（ｂ）においてレーザ除去を行うために、第１の板材のコーティングされた表面IIIとは反対側の表面からレーザビームを当該第１の板材に入射させて当該第１の板材を透過させ、機能性コーティングへ送る。このことによって奏される格別な利点は、除去または蒸発した材料がレーザビームの経路に達することがないので、レーザビームを偏向、散乱または減衰することがないことである。このことにより、除去プロセスの精度が高くなる。
【００３０】
本発明の方法の特に有利な一実施形態では、切削工具とレーザビームとを同時に移動させる。その際には切削工具は、ベース板材の機能性コーティングが設けられた表面上にて移動し、レーザビームは、ベース板材のコーティングされた表面とは反対側の表面から当該ベース板材に入射して、当該ベース板材を透過して機能性コーティングへ送られる。特に有利にはレーザビームは、機能性コーティングの、冷却液によって覆われている領域内において移動する。このことによって奏される格別な利点は、機能性コーティングの蒸発した材料が装置を自由に通って移動できなくなるので、ベース板材の隣接領域に堆積することもなくなることである。表面から除去された材料は冷却液中に拘束され、たとえば典型的には後続の洗浄ステップにおいて、冷却液と共に第１の板材のコーティングされた表面から除去することができる。かかる方法により、特に高品質の板材を製造することができる。
【００３１】
ステップ（ｃ）では、第１の板材の表面のうち、機能性コーティングが施された表面が、熱可塑性の中間層の方を向くように、第１の板材を配置する。このことにより、当該表面は第１の板材の内側表面となる。
【００３２】
熱可塑性の中間層は、単一の中間層によって構成することができ、または２つ以上の中間層を面で互いに重ねて配置することにより構成することもできる。
【００３３】
ステップ（ｃ）における第１の板材と第２の板材との結合は有利には、熱、真空および／または圧力の作用下で行われる。複層板材を製造するための自明の手法を使用することができる。
【００３４】
たとえば、約１０バール〜１５バールの昇圧した圧力で、かつ１３０℃〜１４５℃の温度で、約２時間にわたっていわゆるオートクレーブ法を実施することが可能である。自明の真空袋法または真空リング法は、たとえば約２００ミリバールおよび８０℃〜１１０℃で動作する。第１の板材と、熱可塑性の中間層と、第２の板材とを、カレンダーで少なくとも１対のローラ間でプレスして複層板材にすることもできる。かかる方式の設備は、複層板材作製において公知であり、通常は、プレス機構前に少なくとも１つの加熱トンネルを備える。プレス工程中の温度は、たとえば４０℃〜１５０℃である。カレンダー法とオートクレーブ法との組み合わせは、実用上特に優れていることが判明している。これに代えて、真空ラミネータを使用することもできる。この真空ラミネータは、１つまたは複数の加熱可能かつ排気可能なチャンバから成り、このチャンバ内において、第１の板材と第２の板材とをたとえば約６０分以内で、０．０１ミリバール〜８００ミリバールの降圧した圧力で、かつ８０℃〜１７０℃の温度で貼り合わせる。
【００３５】
本発明はさらに、本発明の方法を実施するための装置も包含する。本発明の装置は少なくとも、
・ベース板材から第１の板材を切り出すため、またはスクライビングするための切削工具と、
・ベース板材上の機能性コーティングにコーティング無し領域を形成するための除去工具と、
・切削工具および除去工具を移動させるための移動装置と
を備えている。
【００３６】
有利な一実施形態では、切削工具は切削ホイール、ダイヤモンド先端部または超硬合金先端部を備えており、切削ホイールは有利には超硬合金から成る。特に有利には、切削工具は、特にベース板材と接触する領域において、冷却液を用いて冷却される。これに代わる有利な一実施形態では、切削工具はレーザビームを有する。
【００３７】
また、ベース板材がガラス等の脆性材料から成る場合、切削工具はベース板材に切りつけるだけ、またはスクライビングするだけで、第１の板材はその後、たとえば僅かな機械的荷重によって、ベース板材から割断することも、もちろん可能である。
【００３８】
他の有利な一実施形態では、除去工具はレーザビームを有する。レーザビームは、完全かつ迅速でありひいては低コストの除去を達成するために、特に有利である。
【００３９】
他の有利な一実施形態では、移動装置はロボットまたは多軸ハンドリング装置を備えており、有利にはＸＹ移動ステージを備えている。有利な一実施形態では、除去工具と切削工具とは互いに接続されており、または同一の移動装置によって互いに同時に移動する。このことによって、本発明の装置は特に簡単かつ低コストになる。
【００４０】
本発明の装置の有利な一実施形態では、除去工具はレーザビームを有する。除去工具と切削工具とは、ベース板材が位置する一平面のそれぞれ反対側に配置されている。よって本装置は、切削工具がベース板材の一方の表面を加工することができ、かつレーザビームが当該ベース板材の反対側の表面から当該ベース板材に入射して、当該ベース板材を透過して機能性コーティングに当たるように構成されている。その際には、コーティングされた表面とは反対側の表面からレーザビームがベース板材に侵入できるように、ベース板材の機能性コーティングが配置された表面は、切削工具の方に向けられる。その際には、レーザビームがベース板材を通過した後に、機能性コーティングの、冷却液によって覆われている領域に当たるように、切削工具とレーザビームとを操作する。その際には、機能性コーティングの、ベース板材と当該機能性コーティングとの境界面とは反対側の面が冷却液によって覆われた状態で、レーザビームは当該境界面に入射する。このことによって奏される格別な利点は、‐既に上記にて述べたように‐機能性コーティングの除去された成分を冷却液中に拘束し、その後洗い流すことができることである。
【００４１】
本発明はさらに、本発明の方法によって製造された、機能性コーティングを備えた複層板材も包含し、当該複層板材は少なくとも以下の構成を有する：
・表面IIIを有する第１の板材、表面IIを有する第２の板材、および熱可塑性の中間層。第１の板材の表面IIIと第２の板材の表面IIとは、熱可塑性の中間層によって面で結合されている。
・第１の板材の内側の表面IIIの少なくとも一部に設けられた少なくとも１つの機能性コーティング。
・機能性コーティングの内側領域を完全に包囲する少なくとも１つのコーティング無し領域。
【００４２】
かかる構成によって、内側領域は第１の板材の側面エッジに接しないこととなる。
【００４３】
有利な一実施形態では、コーティング無し領域は少なくとも部分的に、または有利には完全に、機能性コーティングの外側領域によって包囲されている。つまり、内側領域とコーティング無し領域とは、少なくとも部分的に、有利には完全に、機能性コーティングの外側領域の内側に入っている。
【００４４】
「完全に包囲されている」とはここでは、コーティング無し領域が、機能性コーティングの周囲部のフレーム状の外側領域によって完全に包囲されていることを意味する。
【００４５】
機能性コーティングの外側領域を、他のコーティング無し領域によって包囲することも可能であり、また、この他のコーティング無し領域を機能性コーティングの他の外側領域によって、少なくとも部分的に、有利には完全に包囲することも可能である。
【００４６】
本発明では、内側領域と第１の板材の側面エッジとの間、または内側領域と１つの外側領域もしくは複数の外側領域との間には、機能性コーティングの材料の素材結合は存在しない。コーティング無し領域と内側領域の機能性コーティングとは、複層板材を製造するための貼り合わせ過程中は、中間層によって気密封止される。このようにして、複層板材の周辺から水分が機能性コーティングの内側領域に到達することがなくなり、内側領域の機能性コーティングの腐食は効果的に防止される。
【００４７】
本発明の複層板材の有利な一実施形態では、コーティング無し領域はストリップ状であり、第１の板材の側面エッジに対して実質的に平行に配置されている。このことは、プロセス技術上特に有利である。というのも、除去工具を切削工具と平行に移動させることができ、これにより側面エッジに対して平行に、かつ第１の板材全体に沿って移動させることができるからである。内側領域が複層板材の周辺から素材的に確実に分離されることは、コーティング無し領域が第１の板材の角部分において交差することによって保証される。
【００４８】
つまり、コーティング無し領域は、外側領域の機能性コーティングの周囲部のフレーム状の領域によって実質的に完全に包囲されている。これには、外側領域の内側の周囲部のフレーム状のコーティング無し領域と第１の板材の側面エッジとを繋ぐ、ストリップ状のコーティング無し領域の延長部分も付け加わる。この延長部分も、完成後の複層板材では中間層によって気密封止されるので、これが、機能性コーティングの耐食性に影響を及ぼすことはない。
【００４９】
本発明の複層板材の他の有利な一実施形態では、１つまたは複数の各外側領域の幅ｂは０．５ｍｍ〜３０ｍｍであり、有利には３ｍｍ〜１１ｍｍである。この幅は、内側領域の縁辺に直交する寸法として定義される。かかる幅ｂが特に有利である理由は、確実な腐食防止を実現することができ、かつ黒色プリントまたは装飾プリントまたは車体によって隠すことができるからである。
【００５０】
本発明の複層板材の特に有利な一実施形態では、外側領域は内側領域の周長の７０％超を包囲し、有利には９０％超を包囲する。つまり外側領域は、たとえばコーティング無しの通信窓またはバスバーへの供給線の領域等の僅かなゾーンでのみ取り除かれる、ということである。
【００５１】
本発明の複層板材の他の有利な一実施形態では、第１のコーティング無し領域は第２のコーティング無し領域によって完全に包囲される。したがって、機能性コーティングが設けられた外側領域は第１のコーティング無し領域と第２のコーティング無し領域との間に配置される。特に有利には、第２のコーティング無し領域は第３のコーティング無し領域によって完全に包囲される。つまり、第２のコーティング無し領域と第３のコーティング無し領域との間に機能性コーティングを有するもう１つの第２の外側領域が配置されている、ということである。かかる第２ないしは第３のコーティング無し領域によって、特に良好な防湿性を達成することができ、これにより、特に良好な防食性を達成することができる。
【００５２】
本発明の複層板材の他の有利な一実施形態では、コーティング無し領域の幅ｄは３０μｍ〜３０ｍｍであり、有利には１００μｍ〜２ｍｍであり、特に有利には２５０μｍ〜１．５ｍｍであり、特に２５０μｍ〜５００μｍである。このことによって奏される格別な利点は、かかる小さい幅のコーティング無し領域は非常に迅速かつ簡単に製造できることである。
【００５３】
コーティング無し領域は、全ての適した技術的手法によって作製することができる。特に有利なのは、レーザ除去による除去である。このことによって奏される格別な利点は、かかる除去を迅速かつ正確に行えることである。レーザ除去は、その正確性のため、特に狭い幅ｄにも適している。
【００５４】
第１の板材および第２の板材としては、基本的に、本発明の板材の製造条件および使用条件下において熱的および化学的に安定的であり、かつ寸法安定的であるあらゆる電気絶縁性基板が適している。
【００５５】
第１の板材および／または第２の板材は、有利にはガラスを含み、特に有利には板ガラス、フロートガラス、石英ガラス、ホウケイ酸ガラス、石灰ソーダガラスまたはクリアプラスチック、有利には剛性のクリアプラスチック、とりわけポリエチレン、ポリプロピレン、ポリカーボネート、ポリメチルメタクリレート、ポリスチレン、ポリアミド、ポリエステル、ポリ塩化ビニルおよび／またはこれらの混合物を含む。第１の板材および／または第２の板材は有利には、特に車両のフロントガラスまたはリアガラスとして当該板材を使用するため、または、高い光透過率が望ましい他の用途のために、透明である。本発明において「透明」とは、板材が可視スペクトル領域において、７０％を超える透過率を有することをいう。運転者の交通上重要な視界内に位置しないガラス、たとえばルーフガラスの場合には、透過率を格段に低くすること、たとえば５％超とすることもできる。
【００５６】
各単板材の厚さは幅広く変動することができるので、個別的事例の要求に合わせて調整できるという点に優れている。有利には、車両用ガラスでは標準厚さが１．０ｍｍ〜２５ｍｍ、有利には１．４ｍｍ〜２．５ｍｍである板材が使用され、家具、機器および建物、とりわけ電気加熱体には、標準厚さが有利には４ｍｍ〜２５ｍｍの板材が用いられる。板材のサイズは幅広く変動することができ、本発明の使用のサイズに従って定まる。第１の板材と、場合によっては第２の板材の通常の面積は、たとえば車両産業や建築分野では２００ｃｍ２〜２０ｍ２である。
【００５７】
複層板材は、任意の３次元形状を有することができる。有利にはこの３次元形状は、たとえば陰極スパッタリングによってコーティングできるように、陰のゾーンを有しない。有利には、基板は平坦であるか、または、空間の１方向もしくは複数方向に軽くもしくはきつく湾曲している。特に、平坦な基板が用いられる。板材は無色または有色とすることができる。
【００５８】
複数の単板材を少なくとも１つの中間層によって互いに結合することができる。中間層は有利には、少なくとも１種の熱可塑性プラスチックを含み、有利にはポリビニルブチラール（ＰＶＢ）、エチレン酢酸ビニル（ＥＶＡ）および／またはポリエチレンテレフタレート（ＰＥＴ）を含む。また熱可塑性の中間層は、ポリウレタン（ＰＵ）、ポリプロピレン（ＰＰ）、ポリアクリレート、ポリエチレン（ＰＥ）、ポリカーボネート（ＰＣ）、ポリメチルメタクリレート、ポリ塩化ビニル、ポリアセテート樹脂、注型用樹脂、アクリレート、フッ化エチレンプロピレン、ポリフッ化ビニルおよび／またはエチレン‐テトラフルオロエチレン、またはこれらのコポリマーもしくは混合物を含むこともできる。接着特性がより悪い中間層を、接着特性がより良好な中間層間に配置して貼り合わせることができる。これはたとえば、ＰＶＢ／ＰＥＴ／ＰＶＢ等である。熱可塑性の中間層は、１つの熱可塑性フィルムにより、または、複数の熱可塑性フィルムを積層したものにより構成することができる。その際には、１つの熱可塑性フィルムの厚さは有利には０．２５ｍｍ〜１ｍｍ、典型的には０．３８ｍｍまたは０．７６ｍｍである。
【００５９】
第１の板材と熱可塑性の中間層と第２の板材とから成る本発明の複層板材の場合、機能性コーティングは第１の板材に直接被着されている。第１および第２の各板材は、内側表面と外側表面とを有する。第１および第２の板材の内側表面は互いに向き合っており、熱可塑性の中間層を介して互いに結合されている。第１および第２の板材の外側表面は互いに反対側を向いており、かつ熱可塑性の中間層とは反対側を向いている。機能性コーティングは、第１の板材の内側表面に被着されている。もちろん、第２の板材の内側表面にも、別の機能性コーティングを被着することができる。板材の各外側表面も、コーティングを有することができる。「第１の板材」および「第２の板材」との用語は、本発明の複層板材における２つの板材を区別するために選択されたものであり、当該用語は、幾何学的配置について特定するものではない。本発明の板材がたとえば、車両または建物等の開口内に設けられて外部周辺から内側スペースを分離するためのものである場合、第１の板材はこの内側スペース側または外部周辺側に位置することができる。
【００６０】
機能性コーティングは、有利には透明である。「透明」とはここでは、電磁波に対して透過性であるという意味であり、有利には、３００ｎｍ〜１，３００ｎｍの波長の電磁波に対して、特に可視光に対して透過性であるという意味である。よって、本発明において「透明」とは、機能性コーティングを備えた複層板材が可視スペクトル領域において、７０％を超える透過率を有することをいう。運転者の交通上重要な視界内に位置しない板材、たとえばルーフガラスの場合には、透過率を格段に低くすること、たとえば５％超とすることもできる。
【００６１】
機能性コーティングが複層板材の電気加熱に用いられる場合、機能性コーティングは導電性の機能性コーティングとして構成されており、有利には、透明導電性の機能性コーティングとして構成されている。
【００６２】
本発明の導電性の機能性コーティングは、たとえば独国特許実用新案第２０２００８０１７６１１号明細書（DE 20 2008 017 611 U1）、欧州特許第０８４７９６５号明細書（EP 0 847 965 B1）または国際公開第２０１２／０５２３１５号（WO2012/052315 A1）から公知である。その導電性コーティングは典型的には、１つまたは複数の機能層を、たとえば２つ、３つまたは４つの導電性の機能層を含む。この機能層は有利には少なくとも１種の金属、たとえば銀、金、銅、ニッケルならびに／もしくはクロム、または金属合金を含む。機能層は特に有利には、少なくとも９０重量％の金属、とりわけ少なくとも９９．９重量％の金属を含む。機能層は、上述の金属または金属合金から成ることができる。機能層は特に有利には、銀または銀含有合金を含む。かかる機能層は、特に有利な導電性を示すと同時に、可視スペクトル領域において高い透過率を示す。機能層の厚さは、有利には５ｎｍ〜５０ｎｍであり、特に有利には８ｎｍ〜２５ｎｍである。機能層の厚さの上述の範囲内では、可視スペクトル領域において有利な高さの透過率と、特に有利な導電性とが達成される。
【００６３】
典型的には、機能性コーティングの各２つの隣接する機能層間にそれぞれ、少なくとも１つの誘電体層が配置されている。有利には、最初の機能層の下方および／または最後の機能層の上方に、さらに別の誘電体層が配置されている。誘電体層は、たとえば窒化シリコン等の窒化物または酸化アルミニウム等の酸化物等を含有する誘電体材料から成る少なくとも１つの単層を含む。また、誘電体層は複数の単層を含むこともでき、たとえば誘電体材料の複数の単層、平坦化層、整合層、ブロック層および／または反射防止層を含むこともできる。１つの誘電体層の厚さは、たとえば１０ｎｍ〜２００ｎｍである。
【００６４】
かかる積層体は一般的に、磁場アシスト陰極スパッタリング等の真空法により行われる成膜プロセスの連続によって得られる。
【００６５】
他の適した機能性コーティングは有利には、インジウム錫酸化物（ＩＴＯ）、フッ素ドープされた酸化錫（ＳｎＯ２：Ｆ）またはアルミニウムドープされた酸化亜鉛（ＺｎＯ：Ａｌ）を含む。
【００６６】
電気加熱層として使用される機能性コーティングは原則的に、電気的にコンタクトできるあらゆるコーティングとすることができる。本発明の板材が、たとえば窓領域の板材のように透視性を可能とするものである場合、機能性コーティングは有利には透明である。
【００６７】
１つの有利な実施形態では機能性コーティングは、総厚が２μｍ以下、特に有利には１μｍ以下の１つの層または複数の単層の積層体である。
【００６８】
電気加熱層として使用される本発明の有利な機能性コーティングは、０．４Ω／□〜１０Ω／□のシート抵抗を有する。特に有利な一実施形態では、本発明の機能性コーティングは０．５Ω／□〜１Ω／□のシート抵抗を有する。かかるシート抵抗のコーティングは、１２Ｖ〜４８Ｖの典型的な車載電圧の場合において車両ガラスを加熱するため、または最大５００Ｖの典型的な車載電圧の電気自動車において、特に適している。
【００６９】
有利な一実施形態では、本発明の複層板材は、電圧源に接続される少なくとも２つのバスバーを備えており、これらのバスバーは、各バスバー間に加熱電流の電流路を形成するように、導電性の機能性コーティングに接続されており、有利には透明導電性の機能性コーティングに接続されている。
【００７０】
バスバーは有利には、導電性の機能性コーティングの内側領域の上側面エッジと下側面エッジとに沿って配置されている。バスバーの長さは典型的には、内側領域の長さと実質的に等しいが、より短くすることも可能である。また、２つより多くのバスバーを導電性の機能性コーティング上に配置することもでき、有利には、内側領域の２つの相対向する側面エッジに沿った縁部領域に配置することができる。また、１つの機能性コーティングに２つ以上の独立した加熱場を形成するため、またはバスバーを１つもしくは複数のコーティング無しゾーンによって切り離し、もしくは移動させる場合に、機能性コーティングに２つより多くのバスバーを配置することも可能である。
【００７１】
１つの有利な実施形態では、本発明のバスバーは、印刷および焼成された導電パターン部として形成されている。印刷されたバスバーは有利には、少なくとも１種の金属、金属合金、金属化合物および／または炭素、特に有利には貴金属と、とりわけ銀を含む。印刷ペーストは有利には、金属性の粒子、金属粒子および／または炭素と、とりわけ貴金属粒子、たとえば銀粒子等を含む。その導電性は、有利には導電性粒子によって達成される。粒子は、有利にはガラスフリットを含む印刷ペーストとして、ペーストまたはインク等の有機および／または無機マトリクス中に存在することができる。
【００７２】
第１および第２の各バスバーの幅は、有利には２ｍｍ〜３０ｍｍであり、特に有利には４ｍｍ〜２０ｍｍであり、とりわけ１０ｍｍ〜２０ｍｍである。これよりバスバーを細くすると電気抵抗が過度に高くなり、これにより、動作中のバスバーの加熱が過度に大きくなる。さらに、より細いバスバーをスクリーン印刷等の印刷技術によって作製することは、非常に困難である。バスバーをより太くすると、所要材料使用量が望ましい量より多くなる。さらに、バスバーをより太くすると、板材の透視領域が過度に大きく制限され、美観的に好ましくない。バスバーの長さは、電気加熱層の寸法に応じて定まる。典型的にはストリップ形状のバスバーの場合、当該バスバーの寸法のうち長い方の寸法を「長さ」と称し、当該バスバーの寸法のうち短い方の寸法を「幅」と称する。第３または追加のバスバーは、より細くすることもでき、有利には０．６ｍｍ〜５ｍｍとすることができる。
【００７３】
印刷されたバスバーの層厚は、有利には５μｍ〜４０μｍであり、特に有利には８μｍ〜２０μｍであり、非常に傑出して有利には８μｍ〜１２μｍである。上述の厚さの印刷されたバスバーは、技術的に簡単に実現することができ、有利な電流容量を有する。
【００７４】
バスバーの比抵抗ρａは、有利には０．８μΩ・ｃｍ〜７．０μΩ・ｃｍ、特に有利には１．０μΩ・ｃｍ〜２．５μΩ・ｃｍである。かかる範囲内の比抵抗を有するバスバーは、技術的に簡単に実現することができ、有利な電流容量を有する。
【００７５】
これに代えて、バスバーを導電性フィルムのストリップとすることも可能である。その際にはバスバーは、たとえば少なくともアルミニウム、銅、錫めっきされた銅、金、銀、亜鉛、タングステンならびに／もしくは錫またはその合金を含む。かかるストリップは、有利には１０μｍ〜５００μｍの厚さ、特に有利には３０μｍ〜３００μｍの厚さを有する。上述の厚さの導電性フィルムから成るバスバーは、技術的に簡単に実現することができ、有利な電流容量を有する。ストリップは、たとえばはんだ材、導電性接着剤または直接載置により、上述の導電パターン部に導電接続することができる。
【００７６】
機能性コーティングは、第１の板材の表面全体にわたって延在することができる。これに代えて、機能性コーティングは第１の板材の表面の一部のみにわたって延在することもできる。機能性コーティングは有利には、第１の板材の内側表面の少なくとも５０％にわたって、特に有利には少なくとも７０％にわたって、非常に傑出して有利には少なくとも９０％にわたって延在する。機能性コーティングは内側領域および／または外側領域において、１つまたは複数のコーティング無しゾーンを有することができる。このゾーンは、電磁波に対しては透過性とすることができ、たとえばデータ伝送窓または通信窓として知られている。
【００７７】
給電線は有利には、フレキシブルなフィルム導体（フラット導体、フラットリボン導体）として構成されている。これは、幅が厚さより格段に大きい電気導体をいう。かかるフィルム導体はたとえば、銅、錫めっきされた銅、アルミニウム、銀、金もしくはその合金を含むまたはこれから成るストリップまたはリボンである。フィルム導体はたとえば、２ｍｍ〜１６ｍｍの幅と、０．０３ｍｍ〜０．１ｍｍの厚さとを有する。フィルム導体は、絶縁性の、有利にはポリマーの外被を備えることができ、かかる外被はたとえばポリイミド系である。板材内の導電性コーティングのコンタクトを行うのに適したフィルム導体の総厚は、たとえば０．３ｍｍのみである。かかる薄さのフィルム導体は、困難を伴わずに、各板材間において熱可塑性の中間層内に埋め込むことができる。フィルム導体リボン内には、互いに電気的に絶縁された複数の導電層を設けることができる。
【００７８】
これに代えて、細い金属ワイヤを給電線として使用することもできる。かかる金属ワイヤは、とりわけ銅、タングステン、金、銀、アルミニウムまたはこれらのうち少なくとも２種の金属の合金を含む。合金は、モリブデン、レニウム、オスミウム、イリジウム、パラジウムまたは白金を含むこともできる。
【００７９】
本発明はさらに、建物において、特に出入口領域、窓領域、屋根領域またはファサード領域において、家具および機器の組付部品として、地上交通用移動手段、航空用移動手段または水上交通用移動手段において、とりわけ列車、船舶ならびに自動車において、たとえばフロントガラス、リアガラス、サイドガラスおよび／またはルーフガラスとしての、本発明の方法により製造された、機能性コーティングを備えた複層板材の使用も包含する。
【００８０】
以下、図面と実施例とを参照して本発明を詳細に説明する。本図面は概略図であり、実寸の比率通りではない。また、本図面は本発明を何ら限定するものでもない。
【図面の簡単な説明】
【００８１】
【図１Ａ】本発明の方法を実施するための本発明の装置を概略的に示す斜視図である。
【図１Ｂ】図１Ａのベース板材１’の切断線Ｅ‐Ｅ’に沿った断面図である。
【図１Ｃ】図１Ａに依拠した、本発明の方法を実施するための本発明の他の代替的な装置の、ベース板材１’の切断線Ｅ‐Ｅ’に沿った断面図である。
【図２】本発明の方法の一実施形態の詳細なフローチャートである。
【図３Ａ】本発明の方法のステップ（ｂ）の後の、図１Ａの第１の板材１の切断線Ｆ‐Ｆ’に沿った断面図である。
【図３Ｂ】本発明の方法のステップ（ｃ）の後の、図１Ａの第１の板材１の切断線Ｆ‐Ｆ’に沿った断面図である。
【図４Ａ】本発明の一実施形態の、機能性コーティングを備えた複層板材の平面図である。
【図４Ｂ】図４Ａの本発明の複層板材の切断線Ｂ‐Ｂ’に沿った断面図である。
【図５Ａ】本発明の他の代替的な一実施形態の、機能性コーティングを備えた複層板材の平面図である。
【図５Ｂ】図５Ａの複層板材の切断線Ａ‐Ａ’に沿った断面図である。
【図６Ａ】本発明の他の一実施形態の、機能性コーティングを備えた複層板材の平面図である。
【図６Ｂ】図６Ａの本発明の複層板材の切断線Ｂ‐Ｂ’に沿った断面図である。
【図７Ａ】本発明の他の一実施形態の、機能性コーティングを備えた複層板材の平面図である。
【図７Ｂ】図７Ａの本発明の複層板材の切断線Ｃ‐Ｃ’に沿った断面図である。
【図８Ａ】本発明の他の一実施形態の、機能性コーティングを備えた複層板材の平面図である。
【図８Ｂ】図８Ａの本発明の複層板材の切断線Ｄ‐Ｄ’に沿った断面図である。
【００８２】
図１Ａは、本発明の方法を実施するための本発明の装置３０を概略的に示す斜視図である。装置３０は、比較的大きな板材から第１の板材１を切り出すための切削工具１８を備えている。以下、この比較的大きな板材を「ベース板材１’」という。このベース板材１’上に、機能性コーティング３が配置されている。
【００８３】
図１Ｂは、切断線Ｅ‐Ｅ’に対して平行でありかつベース板材１’と直交する切断面に沿った、図１Ａの本発明の装置３０の断面図である。
【００８４】
切削工具１８は本実施例では、超硬合金から成る切削ホイール１６である。もちろん、たとえばダイヤモンドニードルまたはレーザ等の他の切削工具１８を使用することも可能である。また、ベース板材１’がガラスから成る場合、切削工具１８はベース板材１’に切りつけるだけ、またはスクライビングするだけで、第１の板材１はその後、たとえば僅かな機械的荷重によって、ベース板材１’から割断することも、もちろん可能である。
【００８５】
装置３０はさらに、機能性コーティング３にコーティング無し領域９．１を形成するための除去工具１７も備えている。除去工具１７は、本実施例ではレーザビーム１５である。レーザビーム１５は、ベース板材１’の表面III上の機能性コーティング３へ送られる。ここで、機能性コーティング３はレーザビーム１５の作用を受けて、たとえば蒸発によって除去される。
【００８６】
もちろん、除去工具１７を研磨ホイールまたは他の適切な工具とすることも可能である。
【００８７】
本発明の装置３０はさらに、切削工具１８と除去工具１７とを移動させるための移動装置１９も備えている。本実施例では、移動装置１９はＸＹ移動ステージ２０であり、これは、工具１８，１９をベース板材１’の平面内において一緒に移動させるものである。移動装置１９としては、他のあらゆる適切な装置を使用することもでき、たとえば多軸ハンドリング装置またはロボットを使用することができる。
【００８８】
また、レーザビーム１５を第１の板材１に透過させ、その後に初めて機能性コーティング３に入射させるように、除去工具１７、特にレーザを、ベース板材１’の他方の面に配置することもできる。この構成が奏する格別な利点は、機能性コーティング３の蒸発した材料がレーザビーム１５の光路に達することがないので、レーザビーム１５は散乱せず、また減衰もせず、比較的高いパターニング精度を達成できることである。
【００８９】
図１Ｃは、本発明の方法を実施するための本発明の他の代替的な一実施形態の装置を示している。本実施形態では、除去工具１７はレーザであり、図１Ｂとは対照的に、レーザビーム１５を第１の板材１に透過させ、その後に初めて機能性コーティング３に入射させるように、ベース板材１’の、切削工具１８とは反対側の面に、レーザが配置されている。有利には、切削工具１８の切削ホイール１６は機能性コーティング３の一部領域と共に、冷却液２１によって、たとえば切削油によって冷却され、これは、機能性コーティング３の少なくとも一部領域を濡らす。有利には、レーザビーム１５は第１の板材１を通過して、第１の板材１とは反対側の面が冷却液２１によって濡れている機能性コーティング３に入射する。このレーザビーム１５は、切削ホイール１６と機能性コーティング３との接触場所の直ぐ隣に送ることができ、または切削ホイール１６による処理後の機能性コーティング３上に冷却液が流れた跡を辿ることができる。この構成が奏する格別な利点は、機能性コーティング３の蒸発した材料が冷却液２１によって拘束され、これにより、冷却液２１を通って拡散すること、または機能性コーティング３の隣接区域に堆積することがないことである。典型的には、第１の板材１の表面上に残った冷却液２１は後続のステップにおいて洗い流され、これにより、冷却液２１に拘束された機能性コーティング３の除去された材料が取り除かれる。
【００９０】
図２は、本発明の一実施例の、機能性コーティング３を備えた複層板材１００の製造方法のフローチャートである。
【００９１】
ステップ（ａ）において、たとえば陰極スパッタリング法を用いて、ベース板材１’の表面III上に機能性コーティング３を設ける。
【００９２】
ステップ（ｂ）において、切削工具１８によってベース板材１’から第１の板材１を切り出し、またはスクライビングし、かつ除去工具１７によって機能性コーティング３に、フレーム状の周囲部の少なくとも１つのコーティング無し領域９．１を形成して、第１の板材１において機能性コーティング３の内側領域１１が当該機能性コーティング３の外側領域１０．１から完全に切り離され、内側領域１１が第１の板材１の側面エッジ６に接続しないようにする。
【００９３】
ステップ（ｃ）において、熱可塑性の中間層４を介して、機能性コーティング３が設けられた第１の板材１の表面IIIと第２の板材２の表面IIとを結合する。
【００９４】
図３Ａは、ステップ（ｂ）の後の第１の板材１の切断線Ｆ‐Ｆ’に沿った断面図である。コーティング無し領域９．１において、機能性コーティング３は幅ｄ１にわたって完全に除去される。これにより、機能性コーティング３は内側領域１１と外側領域１０．１とに分割される。具体的には、内側領域１１の機能性コーティング３の材料は外側領域１０．１と素材結合しなくなる、ということである。
【００９５】
次にステップ（ｃ）において、たとえばオートクレーブ内で、通常の貼り合わせプロセスによって、熱可塑性の中間層４を介して第１の板材１と第２の板材２とを結合する。図３Ｂは、本発明の方法により製造された、貼り合わされた複層板材１００を示す。
【００９６】
図４Ａは、本発明の一実施例の、機能性コーティング３を備えた複層板材１００の平面図である。図４Ｂは、図４Ａの本発明の複層板材１００の切断線Ｂ‐Ｂ’に沿った断面図である。複層板材１００は第１の板材１と第２の板材２と熱可塑性の中間層４とを備えており、この中間層４は、第１の板材１の表面IIIと第２の板材２の表面IIとを面で結合する。第１の板材１および第２の板材２は、たとえば石灰ソーダガラスから成る。第１の板材１の厚さはたとえば１．６ｍｍであり、第２の板材２の厚さは２．１ｍｍである。熱可塑性の中間層４は、たとえばポリビニルブチラール（ＰＶＢ）から成り、０．７６ｍｍの厚さを有する。複層板材１００の寸法は、たとえば１ｍ×１ｍである。
【００９７】
第１の板材１の表面III上に、透明導電性のコーティングから成る機能性コーティング３が設けられており、これはたとえば、赤外線反射層または電気加熱層として機能することができる。機能性コーティング３は、たとえば３つの導電性の銀層を誘電体層によって互いに分離したものを含む積層体である。
【００９８】
機能性コーティング３はたとえば、当該機能性コーティング３の内側領域１１を当該機能性コーティング３の外側領域１０．１から完全に切り離す周囲部のフレーム状のコーティング無し領域９．１を除いて、第１の板材１の表面III全体にわたって延在している。つまり、内側領域１１は第１の板材１の側面エッジ６に接続していない。同図中の実施例では、周囲部のフレーム状のコーティング無し領域９．１は方形の形状を有し、本実施例では正方形に除去された、幅ｄ１の線を有し、この線は全周にわたって、複層板材１００の側面エッジ６から距離ｂ１だけ板材内側に向かって引っ込んでいる。距離ｂ１は、本実施例では外側領域１０．１の幅であり、たとえば５ｍｍである。コーティング無し領域９．１の幅ｄ１はたとえば一定であり、たとえば３００μｍである。かかる構成によって、機能性コーティング３の内側領域１１が第１の板材１の側面エッジ６に接続することが回避される。これによって複層板材１００において、機能性コーティング３が複層板材１００外部の大気と直接接触することが回避される。中間層４を用いて第１の板材１と第２の板材２とを貼り合わせることにより、コーティング無し領域９．１に中間層４の材料が完全に充填され、内側領域１１は気密封止される。このことによって、内側領域１１における機能性コーティング３は水分から有効に保護され、これにより腐食が防止される。本願発明者の試験により、驚くべきことに、内側領域１１における機能性コーティング３の腐食を防止するためには、既に３０μｍの幅ｄ１で十分であるという結果が得られた。もちろん、上述の本発明の腐食防止作用を阻害することなく、内側領域１１内または外側領域１０．１内の機能性コーティング３の他の区域をコーティング無しとすることもできる。狭幅のコーティング無し領域９．１は、たとえば機能性コーティング３のレーザ除去によって作製することができる。このことによって奏される格別な利点は、本発明の複層板材１００を迅速かつ低コストで作製できることである。
【００９９】
図５Ａは、本発明の他の代替的な一実施形態の複層板材１０１の平面図である。図５Ｂは、図５Ａの複層板材の切断線Ａ‐Ａ’に沿った断面図である。複層板材１０１の基本的構成は、材料および寸法については、図４Ａおよび図４Ｂの本発明の複層板材１００に相当する。複層板材１０１も同様に機能性コーティング３を備えており、これは第１の板材１の表面III上に配置されている。
【０１００】
図４Ａおよび図４Ｂの本発明の複層板材１００との相違点は、複層板材１０１は第１の板材１の縁部領域１２において、１５ｍｍの幅ｄ１のコーティング無し領域９．１を有し、これが板材エッジ６まで延在していることである。つまり複層板材１０１は、機能性コーティング３から成る外側領域９．１を有しない。
【０１０１】
図６Ａは、本発明の他の代替的な一実施形態の、機能性コーティング３を備えた複層板材１００の平面図である。図６Ｂは、図６Ａの本発明の複層板材１００の切断線Ｂ‐Ｂ’に沿った断面図である。図６Ａおよび図６Ｂの複層板材１００の構成は基本的に、図４Ａおよび図４Ｂの複層板材１００の構成に相当するので、以下では両複層板材１００の相違点のみを説明する。
【０１０２】
機能性コーティング３は図４Ａの実施例と同様に、当該機能性コーティング３の内側領域１１が第１の板材１の側面エッジ６に接続しないように当該内部領域１１を当該機能性コーティング３の外側領域１０．１から完全に切り離す周囲部のフレーム状のコーティング無し領域９．１を除いて、第１の板材１の表面III全体にわたって延在している。図６Ａの実施例が図４Ａと相違する点は、コーティング無し領域９．１が、第１の板材１の側面エッジ６に対して平行に延在するストリップによって構成されていることである。これらのストリップは、第１の板材１の角領域においてそれぞれ交差する。ストリップがこのように交差することにより、コーティング無し領域９．１に相当する、周囲部のフレーム状の領域が形成され、この領域は機能性コーティング３を第１の板材１の側面エッジ６から完全に切り離す。このことによって、完成後の複層板材１００では、内側領域１１の機能性コーティング３は複層板材１００の周辺から気密封止され、外部から侵入する水分から保護される。図４Ａの実施例との相違点として、図６Ａのコーティング無し領域９．１は、第１の板材の角領域においてコーティング無し領域９．１を側面エッジ６まで延長した延長部分２２を有する。この延長部分２２も、熱可塑性の中間層４による貼り合わせ後には気密封止されるので、この延長部分２２においても、水分が内側領域１１の機能性コーティング３に達することはない。複数の平行に延在するかかるストリップから成るコーティング無し領域９．１は、製造技術的に特に簡単に作製することができ、たとえば、比較的大きなベース板材から第１の板材１を切り出す他の工具、または切り離すためにスクライビングする他の工具に対して、コーティング無し領域９．１の除去のための除去工具、たとえばレーザ等を平行に移動させることによって、特に簡単に作製することができる。
【０１０３】
図７Ａは、本発明の他の代替的な一実施形態の、機能性コーティング３を備えた複層板材１００の平面図である。図７Ｂは、図７Ａの本発明の複層板材１００の切断線Ｃ‐Ｃ’に沿った断面図である。図７Ａおよび図７Ｂの複層板材１００の構成は基本的に、図６Ａおよび図６Ｂの複層板材１００の構成に相当するので、以下では両複層板材１００の相違点のみを説明する。
【０１０４】
本実施例にて示されている複層板材１００は、コーティング無し領域９．１の他にさらに、他のコーティング無し領域９．２も有し、これをコーティング無し領域９．１がフレーム状に一周している。コーティング無し領域９．２はたとえば、１００μｍの幅ｄ２を有し、コーティング無し領域９．１からコーティング無し領域９．２までの距離ｂ２は２ｍｍである。両コーティング無し領域９．１，９．２は、第１の板材１の側面エッジ６に対して平行に延在するストリップによって構成され、これらのストリップは第１の板材１の角部においてそれぞれ交差し、かつ延長部分２２を有する。つまり、第１の板材１の機能性コーティング３の内側領域１１は少なくとも、幅ｄ１の除去された領域９．１と幅ｄ２の除去された領域９．２とによって側面エッジ６から分離されている、ということである。このことによって、完成後の複層板材１００では、当該複層板材１００の周辺の大気からの内側領域１１の切り離しが２重に拡張され、よって当該切り離しが改善し、これによって水分からの保護が改善し、ひいては防食性が改善する。
【０１０５】
図８Ａは、本発明の他の一実施例の、電気加熱層の形態の機能性コーティング３を備えた複層板材１００の平面図である。複層板材１００は第１の板材１と第２の板材２とを備えており、これらは熱可塑性の中間層４を介して互いに結合されている。複層板材１００はたとえば車両用ガラスであり、特に乗用自動車のフロントガラスである。第１の板材１はたとえば、組付状態において車内スペース側に配置されるために構成されている。第１の板材１および第２の板材２は石灰ソーダガラスから成る。第１の板材１の厚さはたとえば１．６ｍｍであり、第２の板材２の厚さは２．１ｍｍである。熱可塑性の中間層４はポリビニルブチラール（ＰＶＢ）から成り、０．７６ｍｍの厚さを有する。第１の板材１の内側の表面III上に、導電性のコーティングから成る機能性コーティング３が設けられており、これは、電気加熱層として使用することができる。機能性コーティング３は、たとえば３つの導電性の銀層を誘電体層によって互いに分離したものを含む積層体である。この導電性の機能性コーティング３に電流が流れると、機能性コーティング３の電気抵抗とジュール熱発生とにより、当該機能性コーティング３は加熱される。よって、機能性コーティング３は複層板材１００の能動加熱に使用され得る。
【０１０６】
機能性コーティング３はたとえば、１００μｍ幅ｄ１の周囲部のフレーム状のコーティング無し領域９．１を除いて、第１の板材１の表面III全体にわたって延在している。コーティング無し領域９．１は、板材エッジ６からたとえば５ｍｍの距離ｂ１だけ板材内側にずれている。コーティング無し領域９．１はここでは２つの技術的役割を果たす。すなわち、機能性コーティング３が電気加熱される場合に、電圧を送る機能性コーティング３と車体との電気絶縁の機能を果たし、また、コーティング無し領域９．１は中間層４による接着によって気密封止されて、内側領域１１の機能性コーティング３を損傷や水分から保護し、これにより腐食を防止する。
【０１０７】
電気加熱層として機能する機能性コーティング３の電気的コンタクトを行うためには、機能性コーティング３の内側領域１１の下縁部領域に第１のバスバー５．１を配置し、かつ上縁部領域に第２のバスバー５．２を配置する。これらのバスバー５．１，５．２はたとえば銀粒子を含み、スクリーン印刷法で塗布され、その後焼成されている。バスバー５．１，５．２の長さは、機能性コーティング３の内側領域１１の寸法にほぼ等しい。
【０１０８】
バスバー５．１，５．２に電圧が印加されると、導電性の機能性コーティング３内にバスバー５．１，５．２間において均一な電流が流れる。各バスバー５．１，５．２のほぼ中央に、給電線７が配置されている。この給電線７は、自明のフィルム導体である。給電線７はコンタクト面を介してバスバー５．１，５．２に導電接続されており、たとえばはんだ材、導電性接着材を用いて、または単に載置して複層板材１００の内側に押し付けることにより、導電接続されている。フィルム導体はたとえば、銅フィルムに錫めっきを施したものを含み、その幅は１０ｍｍであり、厚さは０．３ｍｍである。給電線７を介して、バスバー５．１，５．２は接続ケーブル１３を介して、自動車において通常の車載電圧を、有利には１２Ｖ〜１５Ｖの車載電圧、たとえば約１４Ｖの車載電圧を出力する電圧源１４に接続されている。これに代えて、電圧源１４の電圧をより高くすることもでき、たとえば３５Ｖ〜５０Ｖ、特に４２Ｖまたは４８Ｖとすることもできる。
【０１０９】
もちろん、機能性コーティング３は加熱機能の他にさらに別の機能を、たとえば赤外線反射機能またはＬｏｗ‐Ｅ特性を有することもできる。
【０１１０】
複層板材１００には、板材幅のほぼ中央に、コーティング無しゾーン８が配置されている。コーティング無しゾーン８は、機能性コーティング３の導電性材料を有しない。コーティング無しゾーン８は、ここではたとえば、機能性コーティング３によって完全に包囲されている。これに代えて、コーティング無しゾーン８を機能性コーティング３の縁部に配置することもできる。コーティング無しゾーン８の面積は、たとえば１．５ｄｍ２である。コーティング無しゾーン８の下端部は、追加のバスバー５．３に接しており、この追加のバスバー５．３は、コーティング無しゾーン８の下側を縁取っている。コーティング無しゾーン８はたとえば、通信窓、センサ窓またはカメラ窓として機能する。
【０１１１】
バスバー５．１，５．２，５．３は、図中の実施例ではたとえば約１０μｍの一定の幅と、たとえば２．３μΩ・ｃｍの一定の比抵抗とを有する。
【０１１２】
本発明の方法により製造された複層板材１００，１０１に、通常の腐食試験を行った：
ａ）温度７０℃かつ空気相対湿度１００％で３００時間の持続時間にわたる湿度試験、および
ｂ）空気相対湿度８５％かつ８５℃から−４０℃への温度変動での、各１２時間の持続時間の２０サイクルでの気候変動試験。
ｃ）温度３５℃で９６０時間に及ぶ、塩化ナトリウム水溶液を用いた塩水噴霧試験。
【０１１３】
本発明により製造された複層板材１００，１０１はいずれも、上記の腐食試験において非常に良好な耐食性を示している。
【符号の説明】
【０１１４】
１                      第１の板材
２                      第２の板材
３                      機能性コーティング
４                      熱可塑性の中間層
５．１，５．２，５．３  バスバー
６                      第１の板材１の側面エッジ
７                      給電線
８                      コーティング無しゾーン、通信窓
９．１，９．２          コーティング無し領域
１０．１，１０．２      外側領域
１１                    内側領域
１２                    縁部領域
１３                    接続ケーブル
１４                    電圧源
１５                    レーザビーム
１６                    切削ホイール
１７                    除去工具
１８                    切削工具
１９                    移動装置
２０                    ＸＹ移動ステージ
２１                    冷却液
２２                    延長部分
３０                    本発明の装置
１００，１０１          本発明の複層板材
II                      第２の板材２の表面
III                      第１の板材１の内側表面
IV                      第１の板材１の外側表面
Ａ−Ａ’，Ｂ−Ｂ’，Ｃ−Ｃ’，Ｄ−Ｄ’，Ｅ−Ｅ’，Ｆ−Ｆ’  切断線
ｂ１，ｂ２                外側領域１０．１，１０．２の幅
ｄ１，ｄ２                コーティング無し領域９．１，９．２の幅
ｘ，ｙ                  方向
【図１Ａ】
0006526200.tif 000002
【図１Ｂ】
0006526200.tif 000003
【図１Ｃ】
0006526200.tif 000004
【図２】
0006526200.tif 000005
【図３Ａ】
0006526200.tif 000006
【図３Ｂ】
0006526200.tif 000007
【図４Ａ】
0006526200.tif 000008
【図４Ｂ】
0006526200.tif 000009
【図５Ａ】
0006526200.tif 000010
【図５Ｂ】
0006526200.tif 000011
【図６Ａ】
0006526200.tif 000012
【図６Ｂ】
0006526200.tif 000013
【図７Ａ】
0006526200.tif 000014
【図７Ｂ】
0006526200.tif 000015
【図８Ａ】
0006526200.tif 000016
【図８Ｂ】
0006526200.tif 000017